상기 표 3 에서 알 수 있 는 바 와 같이 , 본 발명 의 정제 ( 실시 예 1 ~ 9 ) 는 경도 가 8 ~ 10 Kp 로서 , 코팅 작업 을 위해 필요 한 경도 는 최소 7 kP 이상 임 을 고려 할 때 , 코팅 작업 에 전혀 무리 가 없 는 경도 를 나타내 었 으며 , 15 분 이내 의 빠른 붕해 로 체내 흡수 율 이 빠를 것 으로 예상 된다 . 반면 , 비 교예 에서 는 정제 의 경도 가 4 ~ 5 kP 로 코팅 시 마모 되 는 현상 이 발생 하 였 고 , 정제 의 마손 도 측정 시 에 는 20 개 측정 시 4 ~ 5 개 가량 의 캡 핑 이나 박리 현상 이 발생 하 였 다 .